(57)【特許請求の範囲】
【請求項１】
アミノ変性ポリシロキサン、界面活性剤および溶剤を含有する複写機の天板ガラス用の潤滑性被覆組成物であって、
前記アミノ変性ポリシロキサンが、両末端アミノ変性ポリシロキサン、側鎖アミノ変性ポリシロキサン、側鎖ジアミノ変性ポリシロキサンのいずれか１種であり、
前記界面活性剤が、ノニオン界面活性剤および／またはカチオン界面活性剤であり、
前記ノニオン界面活性剤が、ポリオキシエチレンアルキルエーテル系、ポリオキシエチレンアルキルフェニルエーテル系、ポリエチレングリコールアルキルエステル系、ポリエチレンポリプロピレン共重合体系、ポリフルオロアルキルエーテルポリオキシエチレン系のうちの１種または２種以上であり、
前記カチオン界面活性剤が、アルキルイミダゾリウム系、４級アルキルアンモニウム系のうちの１種または２種以上であり、
前記溶剤が、アルコール類、脂肪族炭化水素類、芳香族炭化水素類、ハロゲン化炭素類、ケトン類、エステル類、エーテル類、セロソルブ類のうちのいずれか１種、またはこれらの混合物であることを特徴とする複写機の天板ガラス用の潤滑性被覆組成物。
【請求項２】
前記アミノ変性ポリシロキサンが、２００×１０-6ｍ2／ｓ（２００ｃＳｔ）以下の動粘度と５００〜８０００のアミノ等量を有する請求項１記載の複写機の天板ガラス用の潤滑性被覆組成物。
【請求項３】
前記アミノ変性ポリシロキサンが、３０×１０-6ｍ2／ｓ（３０ｃＳｔ）以上の動粘度を有する請求項２記載の複写機の天板ガラス用の潤滑性被覆組成物。
【請求項４】
前記アミノ変性ポリシロキサンを０．１〜１０質量％、界面活性剤を０．１〜５質量％含有する請求項１記載の複写機の天板ガラス用の潤滑性被覆組成物。
【請求項５】
前記溶剤として、さらに水を含む請求項１記載の複写機の天板ガラス用の潤滑性被覆組成物。
【請求項６】
前記組成物が、さらに帯電防止性を付与する成分、フローコントロール剤、レベリング剤、着色剤のうち少なくとも１つを含有する請求項１記載の複写機の天板ガラス用の潤滑性被覆組成物。
【請求項７】
請求項１〜６いずれか１項に記載の複写機の天板ガラス用の潤滑性被覆組成物を表面に被覆してなる複写機用の天板ガラス。
【請求項８】
請求項７に記載の複写機用の天板ガラスにおいて、
前記天板ガラスの表面に導電膜が形成され、該導電膜上に前記潤滑性被覆が形成されている複写機用の天板ガラス。
【発明の詳細な説明】
【０００１】
【発明の属する技術分野】
本発明は潤滑性被覆組成物、特に自動原稿送り機構を備えた複写機の原稿台ガラス（天板ガラス）の表面に被覆するに適した組成物に関する。
【０００２】
【従来の技術】
自動原稿送り機構を備えた複写機は、複写すべき複数枚数の原稿を予め所定の原稿台ガラス（天板ガラス）の上にセットしておけば、自動的に原稿が入れ換えられ、１枚ずつ原稿を原稿台上に置き直すという煩雑な作業が省けるため、近年オフィスを中心に広く普及してきている。原稿自動送り機構を備えた複写機が原稿詰まりを起こす原因の一つとして、原稿と天板ガラスとの機械的摩擦があり、原稿詰まりの発生を防止するためには、天板ガラス表面の摩擦抵抗を下げる必要がある。
【０００３】
上記摩擦抵抗の低減に関する技術については、例えば特開昭６２−２９３２３６号、特開昭６３−２３３０２７号、特開昭６３−７３２３４号の各公報に記載がある。このうち、特開昭６２−２０３２３６号公報の技術は潤滑層にポリフルオロアルキル基を含有する化合物を使用するものである。また、特開昭６３−２３３０２７号公報の技術はケイ素にイソシアネート基を結合させた化合物を用い、この化合物の被膜をガラス面に形成した後に焼成して潤滑層とするものである。更に、特開昭６３−７３２３４号公報の技術は潤滑層に炭素数１０以上の高級アミン化合物を使用するものである。
【０００４】
【発明が解決しようとする課題】
しかし、上述のポリフルオロアルキル基含有化合物を使用した場合、この化合物を溶解する溶剤の種類は少なく、モントリオール決議によるフロン規制対象となっているフロン１１３等のクロロフルオロカーボンあるいはこの代替品の一部のみが有効である。しかし、前記フロン類は今後使用することができず、またフロン代替品はコストの面で実用的でない。
【０００５】
一方、上記ケイ素にイソシアネート基を結合させた化合物を用いた場合は、イソシアネート基とアルコール性水酸基との反応を避ける目的で、非アルコール性の有機溶剤を使用しなければならないため、労働環境汚染の問題があった。また、上記炭素数１０以上の高級アミン化合物を使用した場合には、現像液等の薬液調合や塗布等の各工程において、不快なアミン臭が発生する難点があった。
【０００６】
本発明は、従来の技術が有するこのような問題点を解決するためになされたものであり、その目的するところは、フロン等の環境汚染物質、あるいは人体有害物質等を使用することなく、良好な摩擦低減効果および洗浄効果を得ることのできる複写機の天板の潤滑層を形成するための被覆組成物を提供しようとするものである。
【０００７】
【課題を解決するための手段】
すなわち、本発明は、アミノ変性ポリシロキサン、界面活性剤および溶剤を含有することを特徴とする潤滑性被覆組成物である。
【０００８】
本発明の被覆剤組成物に含有させるアミノ変性ポリシロキサンとしては、両末端アミノ変性ポリシロキサン、側鎖アミノ変性ポリシロキサン、側鎖ジアミノ変性ポリシロキサンが挙げられる。
【０００９】
使用するアミノ変性ポリシロキサンの動粘度が大きすぎると、天板ガラスにこの組成物を塗布し、溶媒が気化した後に、手で塗り延ばす作業のときに大きな力が必要で、潤滑油膜厚を光学膜厚より薄くして外観上のギラギラをなくすための拭き取り作業に時間がかかる。従って動粘度ηが２００×１０-6ｍ2／ｓ（２００ｃＳｔ）以下のアミノ変性ポリシロキサンが好ましく、より好ましい動粘度は１００×１０-6ｍ2／ｓ（１００ｃＳｔ）以下である。また動粘度が小さすぎると得られる潤滑性膜の耐摩耗性が低下する傾向にあるので動粘度は３０×１０-6ｍ2／ｓ（３０ｃＳｔ）以上であることが好ましく、より好ましくは５０×１０-6ｍ2／ｓ（５０ｃＳｔ）以上である。またアミノ変性ポリシロキサンのアミノ等量が小さすぎると、摩擦低減効果が小さくなり、しかも上記同様塗り延ばし作業性がわるく、一方、大き過ぎると水および水溶性溶剤に溶け難い上に潤滑効果が長持ちしないという不具合を生じる。従って、アミノ等量が５００〜８０００のものが好適に用いられ、より好ましいアミノ等量は１０００〜８０００である。
【００１０】
本発明で使用される界面活性剤としては、ノニオン界面活性剤およびカチオン界面活性剤が挙げられる。これらの界面活性剤は複写機天板の洗浄効果を高める。
【００１１】
ノニオン界面活性剤としては、ポリオキシエチレンアルキルエーテル系、ポリオキシエチレンアルキルフェニルエーテル系、ポリエチレングリコールアルキルエステル系、ポリエチレンポリプロピレン共重合体系、ポリフルオロアルキルエーテルポリオキシエチレン系を列挙することができ、これらのうちの１種または２種以上混合して使用できる。
【００１２】
カチオン界面活性剤としては、アルキルイミダゾリウム系、４級アルキルアンモニウム系を列挙することができ、これらのうちの１種または２種以上を混合して使用できる。さらに、ノニオン界面活性剤成分とカチオン界面活性剤成分とを混合して使用しても構わない。
【００１３】
本発明で使用する溶媒の例としては、メタノール、エタノール、プロパノール等のアルコール類、ｎ−ヘキサン、シクロヘキサン等の脂肪族炭化水素類、トルエン、キシレン等の芳香族炭化水素類、ジクロロメタン、クロロホルム等のハロゲン化炭素類、アセトン、メチルエチルケトン、メチルイソブチルケトン、シクロヘキサノン等のケトン類、酢酸エチル、酢酸ブチル等のエステル類、エチルエーテル、テトラヒドロフラン等のエーテル類、エチルセロソルブなどのセロソルブ類あるいはこれらの混合物等が挙げられるが、これらの中で、有害性の低いエタノールが望ましく、これに代えて酒税対象外の安価な変性アルコールも使用でき、その他、イソプロパノール等のアルコール類、アセトン、メチルエチルケトン、メチルイソブチルケトンなどのケトン類、エチルセロソルブなどのセロソルブ類などが好適に使用できる。
【００１４】
本発明の潤滑性被覆組成物の各成分の配合の好ましい範囲は、アミノ変性ポリシロキサン０．１〜１０質量％、界面活性剤０．１〜５質量％、溶剤１０〜９９質量％、水０〜８５質量％、より好ましくは１〜８５質量％である。
【００１５】
アミノ変性ポリシロキサン成分は０．１質量％より小さいと摩擦低減効果が不十分であり、１０質量％より大きくても、拭き取りに手間がかかるだけで、潤滑効果は頭打ちとなる。界面活性剤は、０．１質量％より小さいと洗浄効果が小さく、５質量％より大きいと、拭き取り作業に手間がかかる。溶剤は１０質量％より小さいとアミノ変性ポリシロキサンの溶解性が良くない。水は必須成分ではないが、界面活性剤の洗浄機能を助け、汚れの除去を容易にする。
【００１６】
本発明の潤滑性被覆組成物は、上記アミノ変性ポリシロキサン、界面活性剤および溶剤の他に、帯電防止性を付与する成分、フローコントロール剤、レベリング剤、着色剤等を含有しても差し支えない。
【００１７】
帯電防止性を付与する成分としては、通常の帯電防止剤、例えば、合成樹脂に練り込んで使用される薬剤、あるいはスカートのまとわりつき防止スプレー等に配合される薬剤などを使用できる。なお、上記カチオン界面活性剤である４級アルキルアンモニウム塩（例えば塩化アルキルトリメチルアンモニウム）は、洗浄効果を有するだけでなく帯電防止剤としても作用する。本発明の潤滑性被覆組成物に帯電防止性付与成分を添加する場合には、天板ガラスの表面に潤滑層を形成する前の導電膜の形成を省略しても差し支えない。
【００１８】
次に本発明の潤滑性被覆組成物の使用方法について述べる。複写機用天板ガラスとしては、２〜５ｍｍの厚みを有するソーダ石灰珪酸塩ガラスの板を化学強化したものが通常用いられる。天板ガラスはその表面に潤滑層を形成する前に導電膜を形成する。導電膜は帯電防止を目的とするものであり、例えば酸化錫、酸化インジウム、錫ドープインジウム（ＩＴＯ）等の被膜をスパッタリング法、化学的気相成長法（ＣＶＤ法）等によって形成したものである。なお、この導電膜は、その後に形成する潤滑層の表面を平滑化して摩擦を減少させるために、予め研磨することが好ましい。
【００１９】
次に導電膜を形成した天板ガラスに上記の潤滑性被覆組成物を塗布する。塗布方法は、均一に導電膜３上に塗布される方法であればよく特に制限はない。この塗布終了後、溶媒を乾燥除去させながら拭う作業を行う。
【００２０】
例えば、本組成物をガーゼあるいは極細繊維からなる眼鏡拭き、望ましくはリントフリーのワイピングクロス等にたっぷりと含ませ、複写機原稿台を拭う。汚れの付着部分は特に力を入れて擦る。溶剤が揮発するまで、放置後、本組成物を含ませないリントフリーのワイピングクロス等を用いて、揮発残分の膜厚が光学膜厚より薄くなり、外観上のギラギラ感がなくなるまで乾拭きして拭き取る。このようにして潤滑層を有する複写機天板が完成する。なお、上記組成物の塗布・拭き取り後、２００から３００℃に加熱すると潤滑層２の摩擦係数がさらに低下するので、また被膜強度が上昇して耐摩耗性が向上するので、この熱処理を行うことが好ましい。
【００２１】
本発明の潤滑性組成物は、上述のように複写機の当初の天板ガラスに被覆使用するだけでなく、複写機を一定期間使用した結果、天板ガラス表面に付着する、原稿原本のインキ、トナーカーボン、セロファンテープ粘着剤、糊、ホコリ等汚れを除去し、かつ性能が低下した潤滑性を復活させるために、天板の洗浄剤兼潤滑性付与剤としても利用することができる。
【００２２】
【発明の実施の形態】
実施例１
まず、スパッタ法により酸化インジウム・酸化錫混合導電膜を形成した、ソーダ石灰珪酸塩ガラス組成を有し厚み３ｍｍで４０ｃｍ×６０ｃｍ寸法の化学強化されたフロートガラス板（ガラス板Ａ）を用意した。次に、潤滑剤として動粘度が６０×１０-6ｍ2／ｓ（６０ｃＳｔ）で、アミノ当量が６１２５の側鎖アミノ変性ポリジメチルシロキサン（信越シリコーン製「ＫＦ−８５９」）４質量部、ノニオン界面活性剤としてのポリオキシエチレンノニルフェニルエーテル（花王製  エマルゲン３０９Ｐ）０．２質量部、カチオン界面活性剤兼帯電防止剤としての塩化アルキルトリメチルアンモニウム（第一工業薬品製  カチオーゲンＬ）０．５質量部、エタノール５００質量部を混合して潤滑層形成溶液を調製した。そして、この溶液をベンコットクリーンルーム用ワイピングクロスに含ませて前記導電膜上にむらなく塗布し、同じワイピングクロスを巻いたスポンジブロックで仕上げの空拭きを行って複写機用天板ガラスを完成した。
【００２３】
上記複写機用天板ガラスの潤滑層の形成面について摩擦係数の測定を行った。この測定には新東科学製の表面測定機「ＨＥＩＤＯＮ−１４」を用い、摩擦測定用圧子に２０ｍｍ×１００ｍｍの大きさのコピー用紙を取り付けて平面圧子とし（ただし、実際の接触部分は２０ｍｍ×１９ｍｍの大きさである）、この圧子に１００ｇの垂直荷重を掛けて走査速度５０ｍｍ／分で測定した。この結果を表１に示す。
【００２４】
【表１】
0004016436.tif 000002
【００２５】
実施例２
実施例１の側鎖アミノ変性ポリシロキサンに代えて同量の側鎖カルボキシ変性ポリシロキサン（信越シリコーン製、Ｘ−２２−３７１０、粘度５０×１０-6ｍ2／ｓ（５０ｃＳｔ）、官能基当量１２５０）を使用した以外は実施例１と同様にして潤滑層を形成した。
【００２６】
実施例３
実施例１の側鎖アミノ変性ポリシロキサンに代えて同量の側鎖カルビノール変性ポリシロキサン（東レシリコーン製、ＳＦ−８４２８、粘度１３０×１０-6ｍ2／ｓ（１３０ｃＳｔ）、官能基当量１６００）を使用した以外は実施例１と同様にして潤滑層を形成した。
【００２７】
実施例４
実施例１の側鎖アミノ変性ポリシロキサンに代えて同量の側鎖アミノ変性ポリシロキサン（信越シリコーン製、ＫＦ−８６５、粘度９０×１０-6ｍ2／ｓ（９０ｃＳｔ）、官能基当量４４００）を使用した以外は実施例１と同様にして潤滑層を形成した。
【００２８】
実施例５
実施例１の側鎖アミノ変性ポリシロキサンに代えて同量のメチルハイドロジェンポリシロキサン（東レシリコーン製、ＳＭ８７０７）を使用した以外は実施例１と同様にして潤滑層を形成した。
【００２９】
実施例６
ＣＶＤ法により酸化錫膜３を形成した、ソーダ石灰珪酸塩ガラス組成を有し厚み３ｍｍで化学強化されたフロートガラス板を用意した。この酸化錫膜面をシリカアルミナ遊離砥粒と界面活性剤、分散媒からなる研磨剤をネル布に染み込ませて一定荷重で研磨してガラス板（ガラス板Ｂ）を用意した。ガラス板Ｂを用いて実施例１と同様にして潤滑層を形成した。
【００３０】
実施例７
実施例１と同様の操作により形成した潤滑層を高温電気乾燥機で、２５０℃で１００分間熱処理して潤滑層を得た。
【００３１】
実施例８
動粘度６０×１０-6ｍ2／ｓ（６０ｃＳｔ）、アミノ等量が６１２５の側鎖ジアミノ変性ポリシロキサン（信越化学製ＫＦ８５９）４質量部、ノニオン界面活性剤としてのポリオキシエチレンノニルフェニルエーテル（花王製  エマルゲン３０９Ｐ）０．２質量部、カチオン界面活性剤兼帯電防止剤としての塩化アルキルトリメチルアンモニウム（第一工業薬品製  カチオーゲンＬ）０．５質量部、水２質量部、変性アルコール（ソルミックスＡＰ−７）９３質量部を混合し、洗浄剤（潤滑性被覆組成物）を調製した。
【００３２】
実使用中の自動原稿送り機構付き複写機の原稿台ガラス（４０ｃｍ×６０ｃｍ寸法）を本洗浄剤を用いて清掃した。すなわち本洗浄剤をリントフリーのワイピングクロスにたっぷりと含ませ、複写機原稿台を拭った後、溶剤が揮発するまで、放置し、その後、本洗浄剤を含ませないリントフリーのワイピングクロス等を用いて、揮発残分の膜厚が光学膜厚より薄くなり、外観上のギラギラ感がなくなるまで乾拭きして拭き取る。
【００３３】
清掃の効果は外観検査により評価した。動摩擦係数は、３００ｇの重りをのせたコピー用紙をテンションゲージで引っ張る方法により測定した。潤滑持続性、すなわち摩耗後の動摩擦係数は、コピー用紙に２５ｇ／ｃｍ2 の荷重を掛けて３０００回往復摩耗した後の動摩擦係数により評価した。また作業性は上記乾拭き作業が１０秒以内に完了したものを「非常に良好」、１０秒を越え３０秒以内に完了したものを「良好」、３０秒を越えるものを「悪い」と評価した。
【００３４】
評価結果は表２に示す通りであり、本実施例の洗浄剤は、作業性、清掃後の潤滑性ならびに潤滑持続性いずれも優れていた。また、天板ガラス表面に付着する、原稿原本のインキ、トナーカーボン、セロファンテープ粘着剤、糊、ホコリ等汚れがきれいに除去されていた。
【００３５】
【表２】
0004016436.tif 000003
【００３６】
実施例９〜１１
表２に示す各種薬剤４質量部、ノニオン界面活性剤としてのポリオキシエチレンノニルフェニルエーテル（花王製  エマルゲン３０９Ｐ）０．２質量部、水２質量部、変性アルコール（ソルミックスＡＰ−７）９３質量部を混合し、洗浄剤を調製した。実使用中の自動原稿送り機構付き複写機の原稿台ガラス（４０ｃｍ×６０ｃｍ寸法）にこれを塗布したガラスについて、摩擦低減効果および塗布時の作業性を評価した。なお表２中、KF865 は側鎖アミノ変性ポリシロキサン（信越化学製）、KF8012は両末端アミノ変性ポリシロキサン（信越化学製）の品番である。結果は表２に示す。
【００３７】
表２の通り、本件各実施例９〜１１で用いた潤滑剤は、作業性、清掃後の潤滑性ならびに潤滑持続性、いずれも優れていた。また、各実施例とも、天板表面に付着する原稿原本のインキ、トナーカーボン、セロファンテープ粘着剤、糊、ホコリ等汚れがきれいに除去されていた。
【００３８】
比較例１
ポリオキシエチレンノニルフェニルエーテル、塩化アルキルトリメチルアンモニウム、および水を加えなかったこと以外は、実施例８の操作と同様にして、洗浄剤を調製した。
そして実使用中の自動原稿送り機構付き複写機の原稿台ガラスを本洗浄剤を用いて清掃した。
【００３９】
作業性あるいは清掃後の摩擦係数は、実施例８と同様良好であったが、洗浄効果が不十分で、化学糊等の付着汚れを完全に除去するのに手間がかかった。
【００４０】
比較例２〜４
薬剤の種類および配合処方を表２の様に変更させたことを除いては、実施例９と同様の操作により、洗浄剤を調製し、摩擦低減効果および作業性を比較した。なお表２中で、KF968 はジメチルポリシロキサン（信越化学製）、KF860 は側鎖アミノ変性ジメチルポリシロキサン（信越化学製）、KF393 は側鎖アミノ変性ジメチルポリシロキサン（信越化学製）の品番である。結果は表２に示すとおり、比較例２〜４は作業性または清掃後の摩擦係数、あるいは潤滑持続性が、実施例に比べて劣っていた。
【００４１】
【発明の効果】
以上に説明したように本発明の潤滑性被覆組成物は、環境汚染物質、人体有害物質等を溶剤として使用することなく、複写機天板ガラスの表面を洗浄して潤滑層を形成して、良好な摩擦低減効果を得ることができる。